(57)【要約】【課題】安全性が高く、かつ大気ばく露後もリチウムイオン伝導性が高いリチウムイオン伝導体、並びにこれを用いたリチウムイオン電池を提供すること。【解決手段】下記一般式（１）：Ｌｉｘ−ａ＋ｂＬａｙ−ｂＭ２＋ｂＭ３＋ｃＢｚＭ４＋２−ａＭ５＋ａＯ１２＋α・・・（１）｛式（１）中、Ｍ２＋は、Ｃａ、Ｓｒ、及びＢａからなる群から選択される少なくとも一つの元素を表し、Ｂはホウ素を示し、Ｍ３＋は、Ａｌ、Ｇａ、及びＣｒからなる群から選択される少なくとも一つの元素を表し、Ｍ４＋は、Ｚｒ、及びＨｆからなる群から選択される少なくとも一つの元素を表し、Ｍ５＋は、Ｎｂ、及びＴａからなる群から選択される少なくとも一つの元素を表し、ｘ−ａ＋ｂはＬｉの組成比を表し、ａはＭ５＋元素の組成比を表し、ｂはＭ２＋元素の組成比を表し、６≦ｘ≦１６、０≦ａ≦２、０≦ｂ≦１であり、ｙ−ｂはＬａの組成比を表し、２．５≦ｙ≦３．５であり、ｃはＭ３＋元素の組成比を表し、０≦ｃ≦１であり、ｚはＢの組成比を表し、０＜ｚ≦２であり、１２＋αは酸素原子の組成比を表し、−１≦α≦１０である。｝で表される金属酸化物を含み、前記金属酸化物は、Ｘ線回折における回折角２θ＝１６．９±０．５°、２５．９±０．５°、２７．６±１．０°、３０．９±１．０°、及び３４．１±１．０°の範囲にピークを有する、リチウムイオン伝導体。【選択図】なし【特許請求の範囲】
【請求項１】
下記一般式（１）：
Ｌｉｘ−ａ＋ｂＬａｙ−ｂＭ２＋ｂＭ３＋ｃＢｚＭ４＋２−ａＭ５＋ａＯ１２＋α      ・・・（１）
｛式（１）中、Ｍ２＋は、Ｃａ、Ｓｒ、及びＢａからなる群から選択される少なくとも一つの元素を表し、Ｂはホウ素を示し、Ｍ３＋は、Ａｌ、Ｇａ、及びＣｒからなる群から選択される少なくとも一つの元素を表し、Ｍ４＋は、Ｚｒ、及びＨｆからなる群から選択される少なくとも一つの元素を表し、Ｍ５＋は、Ｎｂ、及びＴａからなる群から選択される少なくとも一つの元素を表し、ｘ−ａ＋ｂはＬｉの組成比を表し、ａはＭ５＋元素の組成比を表し、ｂはＭ２＋元素の組成比を表し、６≦ｘ≦１６、０≦ａ≦２、０≦ｂ≦１であり、ｙ−ｂはＬａの組成比を表し、２．５≦ｙ≦３．５であり、ｃはＭ３＋元素の組成比を表し、０≦ｃ≦１であり、ｚはＢの組成比を表し、０＜ｚ≦２であり、１２＋αは酸素原子の組成比を表し、−１≦α≦１０である。｝で表される金属酸化物を含み、前記金属酸化物は、Ｘ線回折における回折角２θ＝１６．９±０．５°、２５．９±０．５°、２７．６±１．０°、３０．９±１．０°、及び３４．１±１．０°の範囲にピークを有する、リチウムイオン伝導体。
【請求項２】
前記金属酸化物は、４≦ｘ−ａ＋ｂ−３ｚ≦１２である、請求項１に記載のリチウムイオン伝導体。
【請求項３】
正極層、負極層、及び前記正極層と前記負極層との間にセパレータを有するリチウムイオン電池であって、
前記正極層、前記負極層、又は前記セパレータの少なくともいずれかに、請求項１又は２に記載のリチウムイオン伝導体を有する、リチウムイオン電池。
【請求項４】
正極層、負極層、及び前記正極層と前記負極層との間に固体電解質層を有する全固体リチウムイオン電池であって、
前記正極層、前記負極層、又は前記固体電解質層の少なくともいずれかに、請求項１又は２に記載のリチウムイオン伝導体を有する、全固体リチウムイオン電池。
【発明の詳細な説明】
【技術分野】
【０００１】
本発明は、リチウムイオン伝導体及びこれを用いたリチウムイオン電池に関する。
【背景技術】
【０００２】
近年、ノートパソコン、タブレット端末、携帯電話、スマートフォン、及び電気自動車（ＥＶ）等の電源として、高出力かつ高容量の電池の開発が求められている。その中でも比較的エネルギー密度が高く、繰り返し放充電が可能なリチウムイオン電池の開発が盛んに行われている。
【０００３】
リチウムイオン電池としては、有機溶媒などの液体電解質を用いるリチウムイオン電池と並んで、液体電解質を固体電解質層に変えた全固体リチウムイオン電池が提案されている。全固体リチウムイオン電池は、安全性、製造コスト、及び生産性に優れるという点で注目を集めている。
【０００４】
リチウムイオン電池の正極層及び負極層は、リチウムイオンの吸蔵及び放出を助けるため、リチウムイオン伝導体を含有することがある。また、全固体リチウムイオン電池の場合、少なくとも固体電解質層にリチウムイオン伝導体を含有する。電池の高出力化の観点から、リチウムイオン伝導性が高いリチウムイオン伝導体の開発が求められている。
【０００５】
このようなリチウムイオン伝導体としては、例えば、硫化物固体電解質、チタン系酸化物固体電解質、及び非チタン系酸化物固体電解質が提案されている。
【０００６】
例えば、特許文献１（特許第５１３２６３９号明細書）は、「リチウム（Ｌｉ）とランタン（Ｌａ）とジルコニウム（Ｚｒ）と酸素（Ｏ）と、アルミニウム（Ａｌ）とを含有し、ガーネット型又はガーネット型類似の結晶構造を有する、セラミックス材料」を記載している。
【０００７】
特許文献２（国際公開第２０１１／１１８８０１号）は、「Ｍ１元素（例えばＬｉ元素）、Ｍ２元素（例えばＧｅ元素およびＰ元素）、およびＳ元素を含有し、ＣｕＫα線を用いたＸ線回折測定における２θ＝２９．５°±０．５０°の位置にピークを有し、上記２θ＝２９．５°±０．５０°のピーク回折強度をＩＡとし、２θ＝２７．３３°±０．５０°のピーク回折強度をＩＢとした場合に、ＩＢ／ＩＡの値が０．５０未満であることを特徴とする硫化固体電解質材料」を記載している。
【先行技術文献】
【特許文献】
【０００８】
【特許文献１】特許第５１３２６３９号明細書
【特許文献２】国際公開第２０１１／１１８８０１号
【発明の概要】
【発明が解決しようとする課題】
【０００９】
特許文献１に記載されているようなガーネット型又はガーネット型類似の結晶構造を有するセラミックス材料は、安全性の観点から好ましいものの、大気ばく露によりリチウムイオン伝導性が低下するという課題がある。また、特許文献２に記載されているような硫化物固体電解質は、酸化物系固体電解質に比べてリチウムイオン伝導性が高いものの、水や電極活物質と反応しやすい。そのため、安全性が高く、かつリチウムイオン伝導性が高い固体電解質が求められている。
【００１０】
本発明は、安全性が高く、かつ大気ばく露後もリチウムイオン伝導性が高いリチウムイオン伝導体、並びにこれを用いたリチウムイオン電池を提供することを目的とする。
【課題を解決するための手段】
【００１１】
本発明は以下のとおりである。
［１］  下記一般式（１）：
Ｌｉｘ−ａ＋ｂＬａｙ−ｂＭ２＋ｂＭ３＋ｃＢｚＭ４＋２−ａＭ５＋ａＯ１２＋α      ・・・（１）
｛式（１）中、Ｍ２＋は、Ｃａ、Ｓｒ、及びＢａからなる群から選択される少なくとも一つの元素を表し、Ｂはホウ素を示し、Ｍ３＋は、Ａｌ、Ｇａ、及びＣｒからなる群から選択される少なくとも一つの元素を表し、Ｍ４＋は、Ｚｒ、及びＨｆからなる群から選択される少なくとも一つの元素を表し、Ｍ５＋は、Ｎｂ、及びＴａからなる群から選択される少なくとも一つの元素を表し、ｘ−ａ＋ｂはＬｉの組成比を表し、ａはＭ５＋元素の組成比を表し、ｂはＭ２＋元素の組成比を表し、６≦ｘ≦１６、０≦ａ≦２、０≦ｂ≦１であり、ｙ−ｂはＬａの組成比を表し、２．５≦ｙ≦３．５であり、ｃはＭ３＋元素の組成比を表し、０≦ｃ≦１であり、ｚはＢの組成比を表し、０＜ｚ≦２であり、１２＋αは酸素原子の組成比を表し、−１≦α≦１０である。｝で表される金属酸化物を含み、前記金属酸化物は、Ｘ線回折における回折角２θ＝１６．９±０．５°、２５．９±０．５°、２７．６±１．０°、３０．９±１．０°、及び３４．１±１．０°の範囲にピークを有する、リチウムイオン伝導体。
［２］  前記金属酸化物は、４≦ｘ−ａ＋ｂ−３ｚ≦１２である、項目［１］に記載のリチウムイオン伝導体。
［３］  正極層、負極層、及び前記正極層と前記負極層との間にセパレータを有するリチウムイオン電池であって、前記正極層、前記負極層、又は前記セパレータの少なくともいずれかに、項目［１］又は［２］に記載のリチウムイオン伝導体を有する、リチウムイオン電池。
［４］  正極層、負極層、及び前記正極層と前記負極層との間に固体電解質層を有する全固体リチウムイオン電池であって、前記正極層、前記負極層、又は前記固体電解質層の少なくともいずれかに、項目［１］又は［２］に記載のリチウムイオン伝導体を有する、全固体リチウムイオン電池。
【発明の効果】
【００１２】
本発明のリチウムイオン伝導体は、特定の組成式を有し、特定の範囲にＸ線回折ピークを有する金属酸化物を含有するため、安全性が高く、かつ大気ばく露後もリチウムイオン伝導性が高いリチウムイオン伝導体、及びこれを用いたリチウムイオン電池を提供することができる。
【００１３】
なお、上述の記載は、本発明の全ての実施形態及び本発明に関する全ての利点を記載したものとみなしてはならない。
【発明を実施するための形態】
【００１４】
以下、本発明の代表的な実施形態を例示する目的でより詳細に説明するが、本発明はこれらの実施形態に限定されない。
【００１５】
《リチウムイオン伝導体》
〈組成〉
本発明の一実施形態におけるリチウムイオン伝導体は、下記一般式（１）：
Ｌｉｘ−ａ＋ｂＬａｙ−ｂＭ２＋ｂＭ３＋ｃＢｚＭ４＋２−ａＭ５＋ａＯ１２＋α      ・・・（１）
｛式（１）中、Ｍ２＋は、Ｃａ、Ｓｒ、及びＢａからなる群から選択される少なくとも一つの元素を表し、Ｂはホウ素を示し、Ｍ３＋は、Ａｌ、Ｇａ、及びＣｒからなる群から選択される少なくとも一つの元素を表し、Ｍ４＋は、Ｚｒ、及びＨｆからなる群から選択される少なくとも一つの元素を表し、Ｍ５＋は、Ｎｂ、及びＴａからなる群から選択される少なくとも一つの元素を表し、ｘ−ａ＋ｂはＬｉの組成比を表し、ａはＭ５＋元素の組成比を表し、ｂはＭ２＋元素の組成比を表し、６≦ｘ≦１６、０≦ａ≦２、０≦ｂ≦１であり、ｙ−ｂはＬａの組成比を表し、２．５≦ｙ≦３．５であり、ｃはＭ３＋元素の組成比を表し、０≦ｃ≦１であり、ｚはＢの組成比を表し、０＜ｚ≦２であり、１２＋αは酸素原子の組成比を表し、−１≦α≦１０である。｝で表される金属酸化物を含む。
【００１６】
本発明の一実施形態のリチウムイオン伝導体は、上記一般式で表される金属酸化物を含むため、安全性に優れ、かつ大気ばく露後のリチウムイオン伝導性が良好である。
【００１７】
式（１）中、Ｍ２＋は、Ｃａ、Ｓｒ、及びＢａからなる群から選択される少なくとも一つの元素を表す。これらの元素のイオンは、Ｌａ（ランタン）とイオン半径が近く、Ｌａを置換することが可能である。３価のＬａを２価のＭ２＋で置換すると、チャージバランスを維持し、かつ結晶構造を保つ観点から、Ｍ２＋と同数のＬｉが組成上増加する（すなわち、Ｍ２＋の組成比ｂの分だけ、Ｌａの組成比は減少し、かつＬｉの組成比は増加する）。Ｍ２＋は、金属酸化物の融点を低減させ、焼結を容易にする観点から、Ｃａ、及びＳｒからなる群から選択される少なくとも一つであることが好ましい。
【００１８】
式（１）中、Ｂはホウ素を表す。理論に限定されないが、金属酸化物がＢ（ホウ素）を含むことにより、結晶構造内のリチウムと、大気中の水や二酸化炭素との反応を防ぐことができるため、大気ばく露後もリチウムイオン伝導性が高いリチウムイオン伝導体、並びにこれを用いたリチウムイオン電池を提供することができると考えられる。
【００１９】
式（１）中、Ｍ３＋は、Ａｌ、Ｇａ、及びＣｒからなる群から選択される少なくとも一つの元素を表す。Ｍ３＋を金属酸化物に添加することにより、選択的に立方晶を生成することが可能である。リチウムイオン電導度の観点から、金属酸化物は立方晶を有することが好ましい。Ｍ３＋は、合成の容易性の観点から、Ａｌ、及びＣｒからなる群から選択される少なくとも一つであることが好ましい。
【００２０】
式（１）中、Ｍ４＋は、Ｚｒ、及びＨｆからなる群から選択される少なくとも一つの元素を表す。合成の容易性から、Ｍ４＋はＺｒであることが好ましい。Ｍ４＋を金属酸化物に添加することにより、金属酸化物中のリチウムイオンの濃度を高めることが可能である。
【００２１】
Ｍ５＋は、Ｎｂ、及びＴａからなる群から選択される少なくとも一つの元素を表す。これらの元素のイオンは、Ｍ４＋の元素のイオンとイオン半径が近く、Ｍ４＋を置換することが可能である。４価のＭ４＋を５価のＭ５＋で置換すると、チャージバランスを維持し結晶構造を保つ観点からＭ５＋と同数のＬｉが組成上減少する（すなわち、Ｍ５＋の組成比ａの分だけ、Ｍ４＋の組成比が減少し、かつＬｉの組成比が減少する）。Ｍ５＋を金属酸化物に添加することにより、立方晶の形成が容易となる。合成の容易性から、Ｍ５＋はＮｂであることが好ましい。
【００２２】
式（１）中、ｘ−ａ＋ｂはＬｉの組成比を表し、ａはＭ５＋元素の組成比を表し、ｂはＭ２＋元素の組成比を表す。
【００２３】
ｘは、６≦ｘ≦１６であればよく、不純物相が少なく調製できる観点から、６≦ｘ≦１４であることが好ましい。立方晶を選択的に調製する観点からは、６≦ｘ≦１２であることが好ましい。
【００２４】
ａは、０≦ａ≦２であればよく、例えばａ＝０、０≦ａ＜２、０＜ａ≦２、又はａ＝２とすることができる。
【００２５】
ｂは、０≦ｂ≦１であればよく、例えばｂ＝０、０≦ｂ＜１、０＜ｂ≦１、又はｂ＝１とすることができる。
【００２６】
式（１）中、ｙ−ｂはＬａの組成比を表し、２．５≦ｙ≦３．５であればよく、例えば、２．７≦ｙ≦３．３３、２．８≦ｙ≦３．２、又は２．９≦ｙ≦３．１とすることができる。
【００２７】
式（１）中、ｃはＭ３＋元素の組成比を表し、０≦ｃ≦１であればよく、例えば、ｃ＝０、０≦ｃ＜０．５、０＜ｃ≦０．５、ｃ＝０．５、又は０．５≦ｃ≦１とすることができる。
【００２８】
式（１）中、ｚはＢ（ホウ素）の組成比を表し、０＜ｚ≦２であればよく、例えば、０＜ｚ≦１、１≦ｚ≦２、又は１＜ｚ≦２とすることができる。
【００２９】
式（１）中、（１２＋α）は酸素原子の組成比を表し、−１≦α≦１０であればよく、例えば、−１≦α≦８、−１≦α≦７、−１≦α≦６、−１≦α≦５、又は−１≦α≦４とすることができる。
【００３０】
金属酸化物は、４≦ｘ−ａ＋ｂ−３ｚ≦１２であると、副結晶が少なくなるため、生産性の観点から好ましい。ｘ−ａ＋ｂ−３ｚ＜４では、焼成条件が適切でないとＬｉを含まない副結晶が多く生成し、１２＜ｘ−ａ＋ｂ−３ｚでは、焼成条件が適切でないとＬｉを含む副結晶が多く生成する。立方晶を選択的に調製する観点から、より好ましくは、５≦ｘ−ａ＋ｂ−３ｚ≦１０であり、さらに好ましくは、５≦ｘ−ａ＋ｂ−３ｚ≦９である。
【００３１】
〈Ｘ線回折ピーク、及び結晶構造〉
本発明の一実施形態において、金属酸化物は、ＣｕＫα線をＸ線源とするＸ線回折（以下、単に「ＸＲＤ」ともいう）における回折角２θ＝１６．９±０．５°、２５．９±０．５°、２７．６±１．０°、３０．９±１．０°、及び３４．１±１．０°の範囲にピークを有する。なお、本発明においてＸＲＤとは、ＣｕＫα線をＸ線源として測定したＸＲＤのことを指す。ここで、「ピークを有する」とは、ＸＲＤパターンにおいて、回折角２θ＝５°以上５０°以下での範囲における最大強度を縦軸のフルスケールとしたＸ線回折図上において、少なくとも目視でピークを認識できるか、又は波形処理装置がバックグラウンドノイズと明確に区別してピークと認識できる場合をいう。リチウムイオン伝導性の観点から、好ましくは、回折角２θ＝５°以上５０°以下での範囲における最大強度のピーク高さに対し、少なくとも０．５％のピーク強度、より好ましくは１．０％を有することが好ましい。
【００３２】
本願発明者らは、上記にわたって説明した組成を有する金属酸化物が、上記範囲にＸ線回折ピークを有することにより、安全性が高く、かつ大気ばく露後もリチウムイオン伝導性が高いことを見出した。その理由は定かではないが、この範囲にピークを有する化合物は、ホウ素共存下でも結晶構造を維持でき、さらにホウ素の作用により結晶構造内のリチウムと、大気中の水や二酸化炭素との反応を防ぐためであると考えられる。
【００３３】
特に上記範囲にＸ線回折ピークを有する金属酸化物は、ガーネット型又はガーネット型類似の結晶構造を有すると、リチウムイオン伝導性能が高く好ましい。ガーネット型またはガーネット類似の結晶構造を有する場合、さらに３８．２±１．０°、４３．２±１．０°、５３．１±１．０°に比較的強いピークを有する。また、さらに５１．１±１．０°、５２．１±１．０°に少なくとも１本ずつピークを有する場合がある。
【００３４】
ガーネット型又はガーネット型類似の結晶構造としては、立方晶および正方晶が知られている。立方晶のＸＲＤパターンの例としては、ＰＤＦカード番号００−０４５−０１０９のＬｉ５Ｌａ３Ｎｂ２Ｏ１２が知られており、正方晶のＸＲＤパターンの例としては、ＰＤＦカード番号０１−０７８−６７０８のＬｉ７Ｌａ３Ｚｒ２Ｏ１２が知られている。正方晶のＸＲＤパターンは、１６．９±０．５°、２５．９±０．５°、３０．９±１．０°、及び３４．１±１．０°いずれのピークも２本以上に割れているが、立方晶のＸＲＤパターンは、１６．９±０．５°、２５．９±０．５°、３０．９±１．０°、及び３４．１±１．０°いずれのピークも割れていないことから、ガーネット型またはガーネット類似の結晶構造が立方晶か正方晶か区別することができる。ガーネット型またはガーネット類似の結晶構造が立方晶であると、電気化学的特性に異方性が無い場合が多く、好ましい。金属酸化物は、立方晶および正方晶の両方の結晶系を有する、ガーネット型またはガーネット類似の結晶構造を有していても構わない。
【００３５】
〈リチウムイオン拡散係数〉
本発明の一実施形態において、金属酸化物は、８０℃におけるリチウムイオン拡散係数が１．０×１０−１３ｍ２／ｓ以上であることが好ましい。８０℃におけるリチウムイオン拡散係数は、より好ましくは１．０×１０−１２ｍ２／ｓ以上であり、更に好ましくは１．０×１０−１１ｍ２／ｓ以上である。８０℃におけるリチウムイオン拡散係数が上記の範囲内であると、リチウムイオン伝導性がより高くなる傾向にある。
【００３６】
〈その他〉
本発明の一実施形態において、金属酸化物は、一次粒子の平均径が３μｍ以上５００μｍ以下である粉体であることが好ましい。一次粒子の平均径は、好ましくは３μｍ以上３００μｍ以下、より好ましくは３μｍ以上２００μｍ以下、さらに好ましくは５μｍ以上１００μｍ以下とすることができる。一次粒子の平均径は、ＳＥＭにより観測される一次粒子１０００個のフェレー径により算出することができる。
【００３７】
《リチウムイオン伝導体の製造方法》
リチウムイオン伝導体は、固相反応により製造することが可能である。固相反応の原料としては、Ｌｉ（リチウム）、Ｌａ（ランタン）、元素Ｍ２＋（Ｃａ、Ｓｒ、及びＢａからなる群から選択される少なくとも一つ）、元素Ｍ３＋（Ａｌ、Ｇａ、及びＣｒからなる群から選択される少なくとも一つ）、Ｂ（ホウ素）、元素Ｍ４＋（Ｚｒ、及びＨｆからなる群から選択される少なくとも一つ）及び元素Ｍ５＋（Ｎｂ、及びＴａからなる群から選択される少なくとも一つ）の酸化物、水酸化物、塩化物、炭酸塩、酢酸塩、硝酸塩、硫酸塩、アンモニウム塩、アルコキシド等を用いることができる。
【００３８】
ホウ素源としては、オルトホウ酸（Ｈ３ＢＯ３）やメタホウ酸（ＨＢＯ２）や四ホウ酸（Ｈ２Ｂ４Ｏ７）等のホウ酸、三酸化二ホウ素（Ｂ２Ｏ３）等のホウ素酸化物、ホウ酸三リチウム（Ｌｉ３ＢＯ３）やメタホウ酸リチウム（ＬｉＢＯ２）や四ホウ酸リチウム（Ｌｉ２Ｂ４Ｏ７）や五ホウ酸リチウム（ＬｉＢ５Ｏ８）や過ホウ酸リチウム（Ｌｉ２Ｂ２Ｏ５）等のホウ酸のリチウム塩および、四ホウ酸リチウム五水和物等のホウ酸のリチウム塩の水和物、メタホウ酸アンモニウム（ＮＨ４ＢＯ２）や四ホウ酸アンモニウム（（ＮＨ４）２Ｂ４Ｏ７）や五ホウ酸アンモニウム（（ＮＨ４）２Ｏ・５Ｂ２Ｏ３）や八ホウ酸アンモニウム（（ＮＨ４）２Ｂ８Ｏ１３）等のホウ酸のアンモニウム塩および、五ホウ酸アンモニウム八水和物や四ホウ酸アンモニウム四水和物等のホウ酸のアンモニウム塩の水和物、三臭化ホウ素、ホウ素アルコキシド等を用いることができる。
【００３９】
原料を、例えば、ボールミル、遊星ボールミルなど等で粉砕混合した後、焼成することにより、リチウムイオン伝導体を得ることができる。混合効率の観点から、各種原料を溶媒に投入後、均一な溶液または懸濁液となるように撹拌混合し、混合液を蒸発乾固した後、焼成する方法が好ましい。溶媒としては、アルコール等の有機溶媒も使用可能であるが、溶解度の観点から水が好ましい。各種原料を混合した際、反応により沈殿を生じてもよい。蒸発乾固は、エバポレーターを使用するなどして、減圧下で行っても良い。また、混合後沈殿の無い均一溶液を用いて、噴霧乾燥法により蒸発乾固し、得られた蒸発乾固体を焼成して、リチウムイオン伝導体を調製しても良い。噴霧乾燥法による蒸発乾固温度は、１００℃〜３００℃で行うことが好ましい。噴霧乾燥は、簡易的には、１００℃〜３００℃に加熱した鉄板などのプレート上に、原料調合液を噴霧して行うことができる。
【００４０】
水溶媒への溶解性の低い元素は、シュウ酸、クエン酸、酒石酸、リンゴ酸等の有機配位子を配位させた錯体溶液を原料溶液としても良い。例えばＮｂやＴａは、シュウ酸錯体水溶液を原料溶液として用いることが好ましい。シュウ酸／ニオブおよびシュウ酸／タンタルのモル比は、１以上１０以下であり、好ましくは２以上４以下である。
【００４１】
水溶媒中での原料の溶解性、分散性を向上するために、過酸化水素水を添加しても良い。例えば、過酸化水素水／ニオブのモル比は、好ましくは０．５以上１０以下、より好ましくは２以上６以下である。
【００４２】
水溶媒を使用して材料を混合する際には、溶解度と熱分解性の観点から、用いる原料は、シュウ酸溶液や酢酸塩等の有機金属錯体や、有機塩、硝酸塩、塩化物が好ましい。
【００４３】
粉砕混合後の原料や、溶媒を用いて混合した原料の蒸発乾固体の焼成温度は、リチウムイオン伝導体の組成や構造により適宜選択される。Ｘ線回折における回折角２θ＝１６．９±０．５°、２５．９±０．５°、２７．６±１．０°、３０．９±１．０°、３４．１±１．０°にピークを有しやすくなる観点から、８００℃以上で焼成する工程を含むことが好ましい。焼成時間を短くし、生産性を高める観点から、９００℃以上で焼成する工程を含むことがより好ましい。焼成後に目的生成物が固化し、るつぼ壁で生成する不純物との分離が容易となる観点から、１０００℃以上で焼成する工程を含むことがさらに好ましい。リチウムの揮発を少なくし、組成の制御を容易にする観点から、１３００℃以下で焼成することが好ましい。
【００４４】
分解温度の異なる原料を使用する際には、各原料の分解温度の低い順に、各原料の分解温度で多段焼成することが好ましい。調製の均一性の観点から、各原料の分解温度での焼成後、粉砕を行うことが好ましい。粉砕は、乳鉢やボールミル、遊星ボールミル等、公知の粉砕方法を使用することができる。
【００４５】
焼成時間は、原料の分解や、リチウムイオン伝導体生成の反応の進行度合いに応じて、適宜選択されるが、一焼成温度条件での焼成時間で３０分以上５０時間以内が好ましく、より好ましくは１時間以上２４時間以内である。
【００４６】
焼成時の雰囲気は、空気でもよいが、αを所望の値とするために、純酸素、窒素、アルゴン等の雰囲気で焼成してもよい。また、シュウ酸等有機物を添加して焼成することで、還元的に焼成し、α＜０とすることができる。
【００４７】
８００℃を超える温度で焼成する際には、リチウムの揮発が起こるため、原料混合時、リチウム原料を多めに配合することや、焼成時に蓋をして揮発を防ぐことが好ましい。焼成後、リチウム塩の水溶液やリチウム溶融塩を使用して、リチウムイオン伝導体中にＬｉをイオン交換の要領で添加し、リチウムイオン伝導体のリチウム濃度を高めても良い。
【００４８】
焼成の際、金型プレス成形、ＣＩＰ成形等を行い、成形体とした後、焼成しても構わない。また、リチウムイオン伝導体を成形する際には、金型プレス成形、ＣＩＰ成形、キャスト成形、射出成形、押し出し成形、グリーンシート成形等の成形方法を用いることが可能である。成形後、焼成し、緻密な焼結体とすることが、イオン伝導性能の観点から好ましい。成形の際には、ポリビニルアルコールや、シリカ、アルミナ等の各種成形助剤を添加しても良い。
【００４９】
《リチウムイオン電池》
本発明の一実施形態におけるリチウムイオン電池は、正極層、負極層、及び正極層と負極層との間にセパレータを有しており、正極層、負極層、又は前記セパレータの少なくともいずれかに、本発明のリチウムイオン伝導体を有する。正極層及び／又は負極層が本発明のリチウムイオン伝導体を有することによって、正極層及び／又は負極層からのリチウムイオンの放出及び吸蔵を助けることができる。セパレータが本発明のリチウムイオン伝導体を有することによって、正極と負極との間のリチウムイオン伝導を助けることができる。
【００５０】
リチウムイオン電池が、正極層、負極層、及び上記正極層と上記負極層との間に固体電解質層を有する全固体リチウムイオン電池である場合、上記正極層、上記負極層、又は上記固体電解質層の少なくともいずれかに、本発明のリチウムイオン伝導体を有する。
【００５１】
正極層は正極活物質を含み、必要に応じて本発明のリチウムイオン伝導体、導電助剤、バインダー等を含有し、本発明のリチウムイオン伝導体以外の固体電解質を更に含有してもよい。また、正極層上に本発明のリチウムイオン伝導体をコーティングしてもよい。
【００５２】
負極層は負極活物質を含み、必要に応じて本発明のリチウムイオン伝導体、導電助剤、バインダー等を含有し、本発明のリチウムイオン伝導体以外の固体電解質を更に含有してもよい。また、負極層上に本発明のリチウムイオン伝導体をコーティングしてもよい。
【００５３】
正極層及び負極層における本発明のリチウムイオン伝導体の含有量又はコーティング量は、それぞれ独立して、好ましくは５質量％以上７０質量％以下、より好ましくは１０質量％以上６０質量％以下とすることができる。
【００５４】
正極活物質としては、リチウムイオンを放電の際に吸蔵し、充電の際に放出することができる任意の物質とすることができる。正極活物質としては、例えばＬｉＮｉＣｏＯ２、ＬｉＮｉ１／３Ｍｎ１／３Ｃｏ１／３Ｏ２、ＬｉＮｉＰＯ４、ＬｉＭｎＰＯ４等が挙げられる。
【００５５】
負極活物質としては、リチウムイオンを放電の際に放出し、充電の際に吸蔵することができる任意の物質とすることができる。負極活物質としては、例えばグラファイト等の炭素材料、金属酸化物、金属窒化物、及び金属硫化物等を挙げることができる。
【００５６】
セパレータとしては、正極層と負極層との電気的接触を防止する機能を有すれば任意の物質とすることができる。セパレータの材料としては、例えばポリエチレン、ポリプロピレン、ポリエステル、セルロース、及びポリアミド等の樹脂材料が挙げられる。セパレータの形態としては、不織布、及び多孔質体等が挙げられる。
【００５７】
セパレータが本発明のリチウムイオン伝導体を有する場合、例えば、セパレータ中に本発明のリチウムイオン伝導体を含有させてもよく、セパレータ上に本発明のリチウムイオン伝導体をコーティングしてもよい。
【００５８】
固体電解質層はリチウムイオン伝導体を含み、必要に応じて本発明のリチウムイオン伝導体、及びバインダー等を含有する。固体電解質層における本発明のリチウムイオン伝導体の含有量及びコーティング量は、好ましくは７０質量％以上、より好ましくは８０質量％以上とすることができる。
【００５９】
本発明のリチウムイオン伝導体以外の固体電解質としては、リチウムイオン伝導性を有し、常温（１５〜２５℃）において固体である任意の物質とすることができる。固体電解質としては、硫化物系固体電解質、酸化物系固体電解質、及び高分子系固体電解質等が挙げられる。
【００６０】
本発明のリチウムイオン電池、及び全固体リチウムイオン電池の製造方法としては、特に限定されない。例えば、上記で説明した正極層、セパレータ、及び負極層をこの順に積層して積層体を作製し、積層体に任意の電解液を含侵することによって、本発明のリチウムイオン電池を製造することができる。また、上記で説明した正極層、固体電解質層、及び負極層をこの順に積層することによって、全固体リチウムイオン電池を製造することができる。
【実施例】
【００６１】
以下の実施例において、本開示の実施形態をより具体的に説明するが、本発明の範囲はこれに限定されるものではない。
【００６２】
［大気ばく露後のリチウムイオン拡散係数の測定法］
大気ばく露後のリチウムイオン拡散係数は、パルス磁場勾配ＮＭＲ法（ＰＦＧ−ＮＭＲ法）を用いて、以下のように測定した。まず、リチウムイオン伝導体試料を調製後、温度２５℃相対湿度５０％の室内で大気下１週間保管した後、試料高さが約５ｍｍとなるように、直径５ｍｍのシゲミ製ＮＭＲ対称型ミクロ試料管中に導入し、日本電子社製ＥＣＡ４００装置を使用して、測定温度８０℃で、ＮＭＲシーケンスとしてＳｔｉｍｕｌａｔｅｄ  Ｅｃｈｏ法を用いて、７Ｌｉ−ＮＭＲスペクトルを測定した。ＳＨＩＭ調整は、外部標準物質としてＮＭＲ対称型ミクロ試料管に導入したＤＭＳＯ―ｄ６を用いて行った。核スピンの磁気回転比をγ（Ｔ−１・ｓ−１）、磁場勾配パルス（ＰＦＧ）の強度をｇ（Ｔ／ｍ）、ＰＦＧの幅をδ（ｓ）、二つのＰＦＧ間隔をΔ（ｓ）とし、Δ＝２０×１０−３（ｓ）、δ＝０．３×１０−３（ｓ）、ｇ＝０．２（Ｔ／ｍ）、Ｇｒａｄ  ｒｅｃｏｖｅｒ＝０．５（ｍｓ）として、ＮＭＲピーク強度Ｅ０を測定し、さらにΔとδを固定して、ｇを０．２（Ｔ／ｍ）からＬｎ（Ｅ／Ｅ０）≦−３となる範囲で１０点以上変化させ、ＮＭＲピーク強度（Ｅ）を測定し、縦軸をＬｎ（Ｅ／Ｅ０）、横軸をγ２δ２ｇ２（Δ−δ／３）としてプロットを行い、このプロットの傾きから拡散係数Ｄ（ｍ２／ｓ）を、下記式（２）を利用し算出した。
Ｌｎ（Ｅ／Ｅ０）＝−Ｄ×γ２δ２ｇ２（Δ−δ／３）  ・・・（２）
【００６３】
［組成分析法］
リチウムイオン伝導体試料３０ｍｇを、３０ｃｃの白金製るつぼに取り、炭酸カリウムナトリウム３ｇと四ホウ酸ナトリウム１ｇとを添加し、バーナー炎で加熱溶融後、塩酸により完全溶解し、さらに純水を加えて測定用試料とし、ＩＣＰ―ＡＥＳ法により元素濃度を測定した。リチウムイオン伝導体試料がカリウム及び／又はナトリウムを含有する場合、組成の定量は、試料を王水に加熱分解後、不溶物を沈殿させ、上澄み液に純水を加えて測定用試料とし、ＩＣＰ―ＡＥＳ法により元素濃度を測定した。
【００６４】
［Ｘ線回折（ＸＲＤ）］
ブルカー・エイエックスエス（株）製Ｄ８  ＡＤＶＡＮＣＥ型Ｘ線回折装置を使用して、Ｘ線回折（ＸＲＤ）の測定を行った。リチウムイオン伝導体試料を、メノウ乳鉢で粉砕後、ＸＲＤ測定用セルに載せ、表面を平らにして測定した。Ｘ線源はＣｕＫα１＋ＣｕＫα２、管電圧は４０ｋＶ、管電流は４０ｍＡ、発散スリット（ＤＳ）：０．３°、Ｓｔｅｐ幅：０．０２°／ｓｔｅｐ、計数Ｔｉｍｅ：０．５ｓｅｃ、測定範囲：２θ＝５°〜７０°とした。
【００６５】
回折角２θ＝１６．９±０．５°、２５．９±０．５°、２７．６±１．０°、３０．９±１．０°、３４．１±１．０°の範囲にピークを有した場合には、表１の欄に「○」、検出されなければ「×」と記載した。
【００６６】
また、ＸＲＤのパターンが、ＰＤＦカード番号００−０４５−０１０９のＬｉ５Ｌａ３Ｎｂ２Ｏ１２のスペクトルパターンの様に、２θ＝１６．９±０．５°、２５．９±０．５°、３０．９±１．０°、３４．１±１．０°いずれのピークも２本以上に割れていなければ、表１の欄に「立方晶」、パターンがＰＤＦカード番号０１−０７８−６７０８のＬｉ７Ｌａ３Ｚｒ２Ｏ１２のスペクトルパターンの様に、２θ＝１６．９±０．５°、２５．９±０．５°、３０．９±１．０°、３４．１±１．０°いずれのピークも２本以上に割れていれば、表１の欄に「正方晶」と記載した。
【００６７】
［ニオブ原料液の調製］
純水９４ｇにＮｂ２Ｏ５換算で７６質量％を含有するニオブ酸８ｇと、シュウ酸二水和物［Ｈ２Ｃ２Ｏ４・２Ｈ２Ｏ］１５．５８ｇとを加え、撹拌下、６０℃に加熱して溶解させた後、３０℃に冷却してニオブ原料液とした。
【００６８】
［実施例１］
３０ｃｃのアルミナ製るつぼに、硝酸ジルコニル二水和物［ＺｒＯ（ＮＯ３）２・２Ｈ２Ｏ］０．８５５ｇと、純水１５．０ｇ、硝酸リチウム［ＬｉＮＯ３］１．１０ｇ、硝酸ランタン六水和物［Ｌａ（ＮＯ３）３・６Ｈ２Ｏ］２．０８ｇと、四ホウ酸リチウム三水和物０．０９０２ｇを加え、さらにヒュームドアルミナ（日本アエロジル社製、商品名ＡＥＲＯＸＩＤＥ  Ａｌｕ１３０）０．０４０８ｇを添加した。１５０℃のホットスターラー上で沈殿物を蒸発乾固させた後、乾固した沈殿物を電気炉にて１１００℃で１時間焼成し、るつぼに付着した茶色部分を除いて白色固形分を回収し、実施例１のリチウムイオン伝導体０．８１１ｇを得た。
【００６９】
実施例１のリチウムイオン伝導体は、組成分析の結果、Ｌｉ７．６５質量％、Ｂ１．１５質量％、Ａｌ１．４２質量％、Ｌａ４３．８質量％、Ｚｒ１９．２質量％、残部が酸素であり、組成式はＬｉ１０．５Ｌａ３Ａｌ０．５ＢＺｒ２Ｏ１６であった。
【００７０】
ＸＲＤを測定した結果、２θ＝１６．７°、２５．７°、２７．５°、３０．８°、及び３３．８°にピークを有しており、スペクトルパターンは立方晶の特徴を有していた。さらに、２θ＝３８．０°、４３．０°、５０．７°、５１．８°、及び５２．８°にもピークを有していた。
【００７１】
大気ばく露後のリチウムイオン拡散係数を測定した結果、１．７×１０−１１ｍ２／ｓであった。
【００７２】
［実施例２］
実施例１において、硝酸リチウム［ＬｉＮＯ３］１．３２ｇとした他は同様に調製し、焼成後るつぼに付着した茶色部分を除いて黄色固形分を回収し、実施例２のリチウムイオン伝導体０．８５３ｇを得た。
【００７３】
実施例２のリチウムイオン伝導体は、組成分析の結果、Ｌｉ８．８３質量％、Ｂ１．１１質量％、Ａｌ１．３７質量％、Ｌａ４２．４質量％、Ｚｒ１８．６質量％、残部が酸素であり、組成式はＬｉ１２．５Ｌａ３Ａｌ０．５ＢＺｒ２Ｏ１７であった。
【００７４】
ＸＲＤを測定した結果、２θ＝１６．６°、２５．４°、２７．１°、３０．４°、及び３３．６°にピークを有しており、スペクトルパターンは正方晶の特徴を有していた。さらに、２θ＝３７．７°、４２．４°、５１．４°、５２．２°、及び５３．４°にもピークを有していた。
【００７５】
リチウムイオン拡散係数を測定した結果、１．１×１０−１１ｍ２／ｓであった。
【００７６】
［実施例３］
３０ｃｃのアルミナ製るつぼに、ニオブ原料液６．６８ｇと、硝酸リチウム［ＬｉＮＯ３］０．８５５ｇと、四ホウ酸リチウム三水和物０．０６７３ｇを加え、さらに４．０ｇの純水に溶解した硝酸ストロンチウム［Ｓｒ（ＮＯ３）２］０．２７５ｇと、８．０ｇの純粋に溶解した硝酸ランタン六水和物［Ｌａ（ＮＯ３）３・６Ｈ２Ｏ］１．１３ｇとを添加し、沈殿物を生じさせた。１５０℃のホットスターラー上で沈殿物を蒸発乾固させた後、乾固した沈殿物を電気炉にて１１００℃で１時間焼成し、得られた焼成物を粉砕して、実施例３のリチウムイオン伝導体の粉体１．１４ｇを得た。
【００７７】
実施例３のリチウムイオン伝導体は、組成分析の結果、Ｌｉ７．９１質量％、Ｂ１．１５質量％、Ｓｒ９．９９質量％、Ｌａ３１．７質量％、Ｎｂ２１．２質量％、残部が酸素であり、組成式はＬｉ１０Ｌａ２ＳｒＢ０．９３Ｎｂ２Ｏ１５．４であった。
【００７８】
ＸＲＤを測定した結果、２θ＝１６．８°、２５．８°、２７．６°、３１．０°、及び３４．０°にピークを有しており、スペクトルパターンは立方晶の特徴を有していた。さらに、２θ＝３８．２°、４３．２°、５１．０°、５２．１°、及び５３．１°にもピークを有していた。
【００７９】
大気ばく露後のリチウムイオン拡散係数を測定した結果、１．３×１０−１２ｍ２／ｓであった。
【００８０】
［比較例１］
３０ｃｃのアルミナ製るつぼに、硝酸ジルコニル二水和物［ＺｒＯ（ＮＯ３）２・２Ｈ２Ｏ］０．８５５ｇと、純水１５．０ｇ、硝酸リチウム［ＬｉＮＯ３］０．６９０ｇ、硝酸ランタン六水和物［Ｌａ（ＮＯ３）３・６Ｈ２Ｏ］２．０８ｇに加え、ヒュームドアルミナ（日本アエロジル社製、商品名ＡＥＲＯＸＩＤＥ  Ａｌｕ１３０）０．０４０８ｇを添加した。１５０℃のホットスターラー上で沈殿物を蒸発乾固させた後、乾固した沈殿物を電気炉にて１１００℃で１時間焼成し、比較例１のリチウムイオン伝導体１．３７ｇを得た。
【００８１】
比較例１のリチウムイオン伝導体は、組成分析の結果、Ｌｉ５．０８質量％、Ａｌ１．５８質量％、Ｌａ４８．８質量％、Ｚｒ２１．４質量％、残部が酸素であり、組成式はＬｉ６．２５Ｌａ３Ａｌ０．５Ｚｒ２Ｏ１２．４であった。
【００８２】
ＸＲＤを測定した結果、２θ＝１６．７°、２５．７°、２７．５°、３０．８°、３３．８°にピークを有しており、スペクトルパターンは立方晶の特徴を有していた。さらに、２θ＝３７．９°、４２．９°、５０．７°、５１．７°、５２．８°にもピークを有していた。
【００８３】
大気ばく露後のリチウムイオン拡散係数は、拡散係数が極めて小さく、算出できなかった。
【００８４】
【表１】
2017091910.tif 000002